(57)【特許請求の範囲】
【請求項１】
ノボラック型フェノール樹脂および充填材を含むフェノール樹脂成形材料であって、該ノボラック型フェノール樹脂の少なくとも一部が、ポリ酢酸ビニル変性ノボラック型フェノール樹脂である、フェノール樹脂成形材料を
成形することにより得られたコンミテータ。
【請求項２】
ポリ酢酸ビニル変性ノボラック型フェノール樹脂が、ポリ酢酸ビニル変性ノボラック型フェノール樹脂の質量を基準に５〜２０質量％のポリ酢酸ビニルを用いて製造したものである、請求項１に記載のコンミテータ。
【請求項３】
ポリ酢酸ビニル変性ノボラック型フェノール樹脂が、ポリ酢酸ビニル変性ノボラック型フェノール樹脂の質量を基準に、６０〜７５質量％のフェノール、１５〜２０質量％のホルムアルデヒド、０.２０〜０.２５質量％のシュウ酸および５〜２０質量％のポリ酢酸ビニルを用いて製造したものである、請求項１または２に記載のコンミテータ。
【請求項４】
ポリ酢酸ビニル変性ノボラック型フェノール樹脂が、重量平均分子量１００００〜１０００００を有するポリ酢酸ビニルを用いて製造したものである、請求項１〜３のいずれかに記載のコンミテータ。
【請求項５】
重量平均分子量２０００〜６０００を有するポリ酢酸ビニル変性ノボラック型フェノール樹脂を含む、請求項１〜４のいずれかに記載のコンミテータ。
【請求項６】
フェノール樹脂成形材料の質量を基準に、１０〜３０質量％のポリ酢酸ビニル変性ノボラック型フェノール樹脂を含む、請求項１〜５のいずれかに記載のコンミテータ。
【請求項７】
フェノール樹脂成形材料の質量を基準に、１０〜３０質量％のポリ酢酸ビニル変性ノボラック型フェノール樹脂、５〜２０質量％のノボラック型フェノール樹脂、４０〜６０質量％のガラス繊維および５〜２０質量％の無機充填材を含む、請求項１〜６のいずれかに記載のコンミテータ。
【発明の詳細な説明】
【技術分野】
【０００１】
本発明は、自動車電装用モーターのコンミテータなどの耐熱部品を製造するために用いられるフェノール樹脂成形材料、およびそれから得られる成形品に関する。
【背景技術】
【０００２】
従来からフェノール樹脂成形材料は、その優れた成形性、並びに成形および硬化により得られる優れた耐熱性および強度により、自動車電装用モーターのコンミテータまたはその周辺の構造部品に使用されている。
【０００３】
最近ではモーター部品、特に自動車電装用モーター部品、例えばモーターのコンミテータにおいて、さらなる異音の低減、即ち静音化が求められている。このモーターのコンミテータによる異音の原因の１つに、力学的または熱的負荷によって発生する寸法変化が挙げられる。
【０００４】
具体的には、フェノール樹脂成形材料からの成形後に行われるコンミテータのアニール処理またはコンミテータの実装工程に行われるヒュージング処理における力学的および熱的負荷、あるいはモータ駆動時におけるモーター自身の発熱または自動車のエンジン部から発生する熱により、コンミテータに寸法変化が生ずる。
【０００５】
このコンミテータの寸法変化が大きいと、コンミテータの真円度が大きく悪化し、またコンミテータの銅製セグメント間に大きな段差が生じる。その結果、モータ駆動時に大きな異音が発生する。
【０００６】
これに関して、従来技術においてコンミテータを製造するために用いられているフェノール樹脂成形材料は、力学的または熱的負荷に対する寸法変化が大きいため、静音化の要求を満たすことができない。
【０００７】
従って、力学的または熱的負荷に対する寸法変化が小さい、フェノール樹脂成形材料が求められている。
【先行技術文献】
【特許文献】
【０００８】
【特許文献１】特開平０２−０６９５１０号公報
【特許文献２】特開平０１−２３０６６１号公報
【発明の概要】
【発明が解決しようとする課題】
【０００９】
本発明の目的は、力学的または熱的負荷に対する寸法変化が小さいフェノール樹脂成形材料およびそれから得られる成形品を提供することである。
【課題を解決するための手段】
【００１０】
ノボラック型フェノール樹脂および充填材を含むフェノール樹脂成形材料であって、該ノボラック型フェノール樹脂の少なくとも一部が、ポリ酢酸ビニル変性ノボラック型フェノール樹脂であることを特徴とするフェノール樹脂成形材料は、力学的または熱的負荷に対する寸法変化が小さいことを見出した。
【００１１】
本発明におけるポリ酢酸ビニル変性ノボラック型フェノール樹脂とは、フェノールおよびホルムアルデヒドからの合成段階でポリ酢酸ビニルを用いて製造された変性ノボラック型フェノール樹脂、特にポリ酢酸ビニルの存在下でフェノールおよびホルムアルデヒドを脱水縮合することにより製造された変性ノボラック型フェノール樹脂を意味する。
【発明の効果】
【００１２】
力学的または熱的負荷のかかる環境下において生ずるコンミテータ銅製セグメント間における段差、およびコンミテータの真円度の悪化を、本発明のフェノール樹脂成形材料を使用してコンミテータを製造することにより、低減および防止することができる。その結果、コンミテータにおける静音化の要求を満たすことができる。
【発明を実施するための形態】
【００１３】
本発明のフェノール樹脂成形材料は、ポリ酢酸ビニルにより変性したノボラック型フェノール樹脂を含むことを特徴とする。
【００１４】
該ポリ酢酸ビニル変性ノボラック型フェノール樹脂を、以下のようにして製造することができる：
【００１５】
ノボラック型フェノール樹脂は、通常、水中において、酸触媒の存在下でフェノールとホルムアルデヒドとの付加反応を行い、次いで脱水縮合することにより製造される。
【００１６】
本発明のポリ酢酸ビニル変性ノボラック型フェノール樹脂は、このノボラック型フェノール樹脂製造の脱水縮合前に、フェノールおよびホルムアルデヒドから形成された反応混合物にポリ酢酸ビニルを添加することにより製造する。ポリ酢酸ビニルの添加は、フェノールとホルムアルデヒドとの付加反応の前およびその間に行うことができる。しかし、フェノールとホルムアルデヒドとの付加反応に対するポリ酢酸ビニルによる阻害を回避するために、付加反応後、脱水縮合前にポリ酢酸ビニルを添加することが好ましい。
【００１７】
フェノールとホルムアルデヒドとの付加は、通常、水中において、酸触媒の存在下で行われる。
【００１８】
その酸触媒の例は、パラトルエンスルホン酸、塩酸、ギ酸、無水フタル酸、ホウ酸およびシュウ酸であり、好ましくはシュウ酸を使用する。
【００１９】
ホルムアルデヒドは、通常、ホルマリン水溶液の形態で使用される。ホルマリン水溶液中のホルムアルデヒド濃度は、通常３７〜５０質量％、好ましく４０〜５０質量％である。
【００２０】
フェノールとホルムアルデヒドとの付加反応は、通常８０〜１２０℃、好ましくは９０〜１１０℃で、通常１〜４時間、好ましくは２〜３時間行われる。
【００２１】
付加反応後に、ポリ酢酸ビニルの存在下で、フェノールおよびホルムアルデヒドの脱水縮合（フェノールおよびホルムアルデヒド付加物の脱水縮合）を行う。その脱水縮合は、通常１３０〜１８０℃、好ましくは１５０〜１７０℃の温度、および通常５０〜１００ｋＰａ、好ましくは６０〜７５ｋＰａの圧力下で、通常１〜５時間、好ましくは２〜３時間行われる。
【００２２】
本発明のポリ酢酸ビニル変性ノボラック型フェノール樹脂を、ポリ酢酸ビニル変性ノボラック型フェノール樹脂の質量を基準に、６０〜７５質量％のフェノール、１５〜２０質量％のホルムアルデヒド、０.２０〜０.２５質量％のシュウ酸および５〜２０質量％のポリ酢酸ビニルを用いて、好ましくは製造する。
【００２３】
特に、ポリ酢酸ビニル変性ノボラック型フェノール樹脂中のポリ酢酸ビニル配合比率は、５質量％以上であることが好ましい。なぜならポリ酢酸ビニル配合比率を５質量％以上にすることにより、力学的および熱的負荷に対するフェノール樹脂成形材料の寸法変化を、より効果的に低減することができるからである。
【００２４】
一方、ポリ酢酸ビニル変性ノボラック型フェノール樹脂中のポリ酢酸ビニルの配合比率が多くなるにつれ、ポリ酢酸ビニル変性ノボラック型フェノール樹脂を含むフェノール樹脂成形材料の硬化速度が低下する。従って、望ましい硬化速度を確保するため、ポリ酢酸ビニル変性ノボラック型フェノール樹脂中のポリ酢酸ビニル配合比率は２０質量％以下であることが好ましい。
【００２５】
良好な耐水性および耐薬品性を有するポリ酢酸ビニル変性ノボラック型フェノール樹脂を得るために、１００００以上の重量平均分子量を有するポリ酢酸ビニルを使用することが好ましい。
【００２６】
またポリ酢酸ビニル変性ノボラック型フェノール樹脂の製造段階において、反応混合物中へのポリ酢酸ビニルの良好な分散性を確保するために、１０００００以下の分子量を有するポリ酢酸ビニル変性を使用することが好ましい。
【００２７】
上記のように製造したポリ酢酸ビニル変性ノボラック型フェノール樹脂は、２０００〜６０００の重量平均分子量を有することが好ましい。この範囲の重量平均分子量を有するポリ酢酸ビニル変性ノボラック型フェノール樹脂は、その後のフェノール樹脂成形材料を製造する際の混練等に適した溶融粘度を有するからである。
【００２８】
また本発明のフェノール樹脂成形材料が、未変性のノボラック型フェノール樹脂を含む場合、そのノボラック型フェノール樹脂は、好ましくは２０００〜４０００の重量平均分子量を有する。
【００２９】
ポリ酢酸ビニル変性ノボラック型フェノール樹脂は、その製造後に通常、高温のままバットに取り出され、冷却固化した後、その後のフェノール樹脂成形材料の製造に使用される。その後の取扱い性を向上させるため、冷却固化したポリ酢酸ビニルノボラック型フェノール樹脂を、粉砕することが好ましい。
【００３０】
本発明のフェノール樹脂成形材料は、好ましくは、フェノール樹脂成形材料の質量を基準に、１０〜３０質量％のポリ酢酸ビニル変性ノボラック型フェノール樹脂、５〜２０質量％のノボラック型フェノール樹脂、４０〜６０質量％のガラス繊維および５〜２０質量％の無機充填材を含む。
【００３１】
これらの混合物を、例えば二軸ロールを用いて混練および粉砕することにより、本発明のフェノール樹脂成形材料を製造することができる。
【００３２】
特に、フェノール樹脂成形材料中のポリ酢酸ビニル変性ノボラック型フェノール樹脂の配合比率は、１０質量％以上であることが好ましい。なぜならポリ酢酸ビニル変性ノボラック型フェノール樹脂の配合比率を１０質量％以上にすることにより、フェノール樹脂成形材料の寸法変化を、より効果的に低減することができるからである。
【００３３】
一方、ポリ酢酸ビニル変性ノボラック型フェノール樹脂の配合比率が多くなるにつれ、フェノール樹脂成形材料の硬化速度が低下する。従って、望ましい硬化速度を確保するため、変性ノボラック型フェノール樹脂の配合比率は３０質量％以下であることが好ましい。
【００３４】
４０質量％以上のガラス繊維を含むフェノール樹脂成形材料から、良好な強度を有するコンミテータを得ることができる。一方、フェノール樹脂成形材料自体を製造する際、またはフェノール樹脂成形材料から成形品を成形する際に適した溶融粘度を確保するため、ガラス繊維量は６０質量％以下であることが好ましい。
【００３５】
フェノール樹脂成形材料中に含まれる無機充填材の例として、ウォラストナイト、炭酸カルシウム、タルク、カオリンおよびマイカなどが挙げられるが、これらに限定されない。これらの無機充填材を、単独または組合せて、使用することができる。
【００３６】
本発明のフェノール樹脂成形材料を成形することにより、力学的および熱的負荷に対して寸法変化の小さいコンミテータを得ることができる。
【００３７】
従って本発明は、本発明のフェノール樹脂成形材料を成形することにより得られるコンミテータも提供する。
【００３８】
本発明のフェノール樹脂成形材料の成形方法の例として、射出成形、トランスファー成形および圧縮成形などを挙げることができるが、これらに限定されない。
【００３９】
コンミテータを成形する際には、ノボラック型フェノール樹脂を成分とする本発明のフェノール樹脂成形材料を硬化するために、硬化剤が使用される。硬化剤として、ヘキサメチレンテトラミンが好ましい。ヘキサメチレンテトラミンとして、より好ましくは粒状ヘキサメチレンテトラミン、特に８０メッシュのふるいを通過する粒子９９質量％以上を含む微粒子状のヘキサメチレンテトラミン、とりわけ１５０メッシュのふるいを通過する粒子９８質量％以上を含む微粒子状のヘキサメチレンテトラミンを使用する。このような粒状ないし微粒子状のヘキサメチレンテトラミンを使用することにより、その均一分散が確保され、成形品外観の向上並びに成形性および物性のバラツキの抑制を達成することができる。
【００４０】
またコンミテータを成形する際に、必要に応じて、本発明のフェノール樹脂成形材料と共に、カップリング剤、離型剤、滑剤、染料および顔料などの添加剤または助剤を使用することができる。
【実施例】
【００４１】
１. ポリ酢酸ビニル変性ノボラック型フェノール樹脂の製造
ポリ酢酸ビニル変性ノボラック型フェノール樹脂を、その全質量を基準に、３〜２５質量％のポリ酢酸ビニルを用いて以下のように製造した：
【００４２】
まずフェノールおよびホルマリン（約５０％水溶液）を、シュウ酸の存在下で、１００℃で９０分間反応させ、１００℃で１２０分間乳化させた後、ポリ酢酸ビニル（重量平均分子量１５０００）を反応混合物に添加し、１６０℃および７０ｋＰａで１８０分間脱水縮合を行い、ポリ酢酸ビニル変性ノボラック型フェノール樹脂を製造する。それを高温のまま取出し、冷却固化し、粉砕したものを、以下の成形材料の製造に使用する。
【００４３】
２. 成形材料の製造
以下の表に質量部で示された量の原料を、１分間混合し、この混合物を二軸混練機により、品温１００℃〜１１０℃で３分間混練する。この混練物を、冷却固化後に粉砕し、造粒した成形材料を、寸法変化等を評価するための試験片の成形に使用する。
【００４４】
表に記載されている原料は、以下のものである：
・変性フェノール樹脂：上記のように製造したポリ酢酸ビニル変性ノボラック型フェノール樹脂、重量平均分子量３０００。表中に記載されている比率（質量％）は、ポリ酢酸ビニル変性ノボラック型フェノール樹脂の製造に使用した、ポリ酢酸ビニルの比率を示す。
・フェノール樹脂：ノボラック型フェノール樹脂、昭和高分子株式会社製ＢＲＰ５９０Ｐ。
・ガラス繊維：日東紡績株式会社製ＣＳ３Ｅ−４７９Ｓ、平均繊維径φ１２μ、繊維長３ｍｍ。
・無機充填材：ＮＹＣＯ社製ウォラストナイトＮＹＡＤ４００。
・添加剤：硬化剤ヘキサメチレンテトラミン（微粒子形態、８０メッシュのふるいを通過する粒子含有量９９質量％以上、１５０メッシュのふるいを通過する粒子含有量９８質量％以上)（７質量部）、滑剤カルナバ（１質量部)(大日化学工業株式会社製カルナバＦ−１）および染料ソルベントブラック（１質量部)(オリエント化学工業株式会社製ＳＡＰ-Ｌ）。
【００４５】
この成形材料の成形性を調べるため、成形材料４０ｇを使用し、１６０℃および２９.４ＭＰａで押出し式流れ試験［JIS K 6911］を行い、その流出時間を測定した。その結果を、以下の表に示す。成形材料は、実施上の成形の観点から、６０〜８０秒の流出時間を有することが好ましい。
【００４６】
３. 評価用試験片の成形
上記の成形材料を、射出成形により、ＪＩＳ曲げ試験形状の試験片金型を用いて、金型温度１７０℃、硬化時間９０秒および射出圧力１２８ＭＰａで成形し、収縮試験および曲げ試験のためのＪＩＳ規格形状を有する試験片を製造する。これらの試験片について、以下のような評価を行う。
【００４７】
４. 試験片の評価
試験片について以下の評価を行った。その結果を、以下の表に示す。
・アニール処理による寸法変化
試験片に、１８０℃で３時間、次いで２１０℃で７時間アニール処理を行い、アニール処理による試験片の寸法変化率を測定する。試験片は、小さい絶対値の寸法変化率を有することが好ましい。
・高温処理による寸法変化
上記のアニール処理した試験片に、さらに２００℃で５００時間高温処理を行い、高温処理による試験片の寸法変化率を測定する。試験片は、小さい絶対値の寸法変化率を有することが好ましい。
・強度
試験片の曲げ強さ［JIS K 6911］を測定した。試験片は、１５０ＭＰａ以上の曲げ強さを有することが好ましい。
【００４８】
【表１】
0005033154.tif 000002
【００４９】
【表２】
0005033154.tif 000003
【００５０】
【表３】
0005033154.tif 000004